(57)【要約】【課題】ゴーグル枠とゴーグルレンズとの間への水の浸透が全くないものとし、しかも生産効率が非常に良いと共に不良品の発生率が低い水中ゴーグルを提供する。【解決手段】ゴーグルレンズ５の内側形成層５ｂの外面にゴーグル枠４と一体としたゴーグルレンズ５の外側形成層５ａを溶着すると共に、ゴーグルレンズ５の内側形成層５ｂの周側面に前記ゴーグル枠４を溶着することにより、ゴーグル枠４とゴーグルレンズ５を一体化したものとし、前記ゴーグルレンズ５の外側形成層５ａまたは内側形成層５ｂの厚みを０．２〜１．５ｍｍとし、ゴーグルレンズ５全体として最大厚みを１．０〜４．５ｍｍになるようにしている。【選択図】図２
2011189171.tif 000002
【特許請求の範囲】
【請求項１】
ゴーグルレンズ（５）の内側形成層（５ｂ）の外面にゴーグル枠（４）と一体としたゴーグルレンズ（５）の外側形成層（５ａ）を溶着すると共に、ゴーグルレンズ（５）の内側形成層（５ｂ）の周側面に前記ゴーグル枠（４）を溶着することにより、ゴーグル枠（４）とゴーグルレンズ（５）を一体化した水中ゴーグルであって、前記ゴーグルレンズ（５）の外側形成層（５ａ）または内側形成層（５ｂ）の厚みを０．２〜１．５ｍｍとし、ゴーグルレンズ（５）全体として最大厚みを１．０〜４．５ｍｍになるようにしたことを特徴とする水中ゴーグル。
【請求項２】
ゴーグルレンズ（５）の外側形成層（５ａ）の内面にゴーグル枠（４）と一体としたゴーグルレンズ（５）の中間部形成層（５ｃ）を溶着すると共に、ゴーグルレンズ（５）の外側形成層（５ａ）の周側面に前記ゴーグル枠（４）を溶着し、さらに前記中間部形成層（５ｃ）にゴーグルレンズ（５）の内側形成層（５ｂ）の外面を溶着すると共に、この内側形成層（５ｂ）の周側面に前記ゴーグル枠（４）を溶着することにより、ゴーグル枠（４）とゴーグルレンズ（５）を一体化した水中ゴーグルであって、前記ゴーグルレンズ（５）の外側形成層（５ａ）または内側形成層（５ｂ）の厚みを０．２〜１．５ｍｍとし、ゴーグルレンズ（５）全体として最大厚みを１．０〜４．５ｍｍになるようにしたことを特徴とする水中ゴーグル。
【請求項３】
射出成形金型にゴーグルレンズ（５）の内側形成層（５ｂ）を配置してから、この射出成形金型に溶融樹脂を充填し、この溶融樹脂を前記内側形成層（５ｂ）の外面に溶着させて外側形成層（５ａ）を形成したゴーグルレンズ（５）とし、さらに溶融樹脂を前記内側形成層（５ｂ）の周側面に溶着させてゴーグル枠（４）とすることにより、ゴーグル枠（４）とゴーグルレンズ（５）を一体化した水中ゴーグルであって、前記ゴーグルレンズ（５）の外側形成層（５ａ）または内側形成層（５ｂ）の厚みを０．２〜１．５ｍｍとし、ゴーグルレンズ（５）全体として最大厚みを１．０〜４．５ｍｍになるようにしたことを特徴とする水中ゴーグル。
【請求項４】
射出成形金型にゴーグルレンズ（５）の外側形成層（５ａ）および内側形成層（５ｂ）を配置してから、この射出成形金型に溶融樹脂を充填し、この溶融樹脂を前記外側形成層（５ａ）の内面および内側形成層（５ｂ）の外面に溶着させて中間部形成層（５ｃ）を形成したゴーグルレンズ（５）とし、さらに溶融樹脂を前記外側形成層（５ａ）の周側面および内側形成層（５ｂ）の周側面に溶着させてゴーグル枠（４）とすることにより、ゴーグル枠（４）とゴーグルレンズ（５）を一体化した水中ゴーグルであって、前記ゴーグルレンズ（５）の外側形成層（５ａ）または内側形成層（５ｂ）の厚みを０．２〜１．５ｍｍとし、ゴーグルレンズ（５）全体として最大厚みを１．０〜４．５ｍｍになるようにしたことを特徴とする水中ゴーグル。
【請求項５】
ゴーグル枠（４）およびゴーグルレンズ（５）の材質をポリカーボネート樹脂としたことを特徴とする請求項１〜４の何れかに記載の水中ゴーグル。
【請求項６】
ゴーグルレンズ（５）の外側形成層（５ａ）の曲率半径と、ゴーグルレンズ（５）の内側形成層（５ｂ）の曲率半径を、あらかじめ計算された曲率半径にしたことを特徴とする請求項１〜４の何れかに記載の水中ゴーグル。
【請求項７】
ゴーグルレンズ（５）の外側形成層（５ａ）または内側形成層（５ｂ）を、機能性フィルムまたは機能性シートを接着したものとしたことを特徴とする請求項１〜４の何れかに記載の水中ゴーグル。
【請求項８】
ゴーグルレンズ（５）の外側形成層（５ａ）、内側形成層（５ｂ）または中間部形成層（５ｃ）を、機能性染料を配合したものとしたことを特徴とする請求項１〜４の何れかに記載の水中ゴーグル。
【発明の詳細な説明】
【技術分野】
【０００１】
この発明は、遊泳や潜水などに使用する水中ゴーグルに関するものである。
【背景技術】
【０００２】
従来、この種の水中ゴーグルは、ゴーグル本体およびこのゴーグル本体に連結されたヘッドバンドより成っている。ゴーグル本体は、接顔パッドを有するゴーグル枠と、このゴーグル枠に取り付けられたゴーグルレンズを備えたものとしている。
【０００３】
このような水中ゴーグルにおいて、ゴーグル枠にゴーグルレンズを取り付けるには、適宜形状としたゴーグルレンズを金型に配置し、このゴーグルレンズの周側部にゴーグル枠となる溶融樹脂を回りこませてこの樹脂を固化させることにより、ゴーグルレンズをゴーグル枠に保持させたり、またはゴーグルレンズをゴーグル枠の形状より少し大きい形状にカットし、そのゴーグル枠に無理嵌めすることにより行っていた。
【発明の概要】
【発明が解決しようとする課題】
【０００４】
水中ゴーグルは、その用途上、ゴーグルレンズ周側部の気密性は不可欠であり、さらにゴーグルレンズは均質で、度が生じてはならないし、プリズムが生じてもならない。
【０００５】
しかしながら、前記ゴーグルレンズの周側部にゴーグル枠となる溶融樹脂を回りこませてこの樹脂を固化させることにより、ゴーグルレンズをゴーグル枠に保持させた水中ゴーグルでは、ゴーグル枠となる樹脂材料の固化後の収縮や変形によってゴーグルレンズとゴーグル枠の間に隙間が生ずることが多く、歩留りが悪い。また、ゴーグルレンズをゴーグル枠に無理嵌めした水中ゴーグルでは、ゴーグルレンズとゴーグル枠の寸法誤差により隙間が発生し易く、この隙間が発生した場合のシール加工などの追加加工を行わなければならない。
【０００６】
さらに、これら従来の水中ゴーグルは、上記したようにゴーグルレンズをゴーグル枠に取り付ける場合には曲げ応力が作用し、ゴーグルレンズに度が付いたり、プリズムが発生したりする。
【０００７】
したがって、これら従来の水中ゴーグルは、生産効率が非常に悪いと共に不良品の発生率が高いという課題を有していた。
【０００８】
そこで、この発明は、上記従来の水中ゴーグルが有する課題を解決するものであり、ゴーグル枠とゴーグルレンズとの間への水の浸透が全くないものとし、しかも生産効率が非常に良いと共に不良品の発生率が低い水中ゴーグルを提供することを目的としてなされたものである。
【課題を解決するための手段】
【０００９】
そのため、この発明の水中ゴーグルは、ゴーグルレンズ５の内側形成層５ｂの外面にゴーグル枠４と一体としたゴーグルレンズ５の外側形成層５ａを溶着すると共に、ゴーグルレンズ５の内側形成層５ｂの周側面に前記ゴーグル枠４を溶着することにより、ゴーグル枠４とゴーグルレンズ５を一体化したものとし、前記ゴーグルレンズ５の外側形成層５ａまたは内側形成層５ｂの厚みを０．２〜１．５ｍｍとし、ゴーグルレンズ５全体として最大厚みを１．０〜４．５ｍｍになるようにしている。
【００１０】
さらに、この発明の水中ゴーグルは、ゴーグルレンズ５の外側形成層５ａの内面にゴーグル枠４と一体としたゴーグルレンズ５の中間部形成層５ｃを溶着すると共に、ゴーグルレンズ５の外側形成層５ａの周側面に前記ゴーグル枠４を溶着し、さらに前記中間部形成層５ｃにゴーグルレンズ５の内側形成層５ｂの外面を溶着すると共に、この内側形成層５ｂの周側面に前記ゴーグル枠４を溶着することにより、ゴーグル枠４とゴーグルレンズ５を一体化したものとし、前記ゴーグルレンズ５の外側形成層５ａまたは内側形成層５ｂの厚みを０．２〜１．５ｍｍとし、ゴーグルレンズ５全体として最大厚みを１．０〜４．５ｍｍになるようにしている。
【００１１】
また、この発明の水中ゴーグルは、射出成形金型にゴーグルレンズ５の内側形成層５ｂを配置してから、この射出成形金型に溶融樹脂を充填し、この溶融樹脂を前記内側形成層５ｂの外面に溶着させて外側形成層５ａを形成したゴーグルレンズ５とし、さらに溶融樹脂を前記内側形成層５ｂの周側面に溶着させてゴーグル枠４とすることにより、ゴーグル枠４とゴーグルレンズ５を一体化し、前記ゴーグルレンズ５の外側形成層５ａまたは内側形成層５ｂの厚みを０．２〜１．５ｍｍとし、ゴーグルレンズ５全体として最大厚みを１．０〜４．５ｍｍになるようにしている。
【００１２】
さらにまた、この発明の水中ゴーグルは、射出成形金型にゴーグルレンズ５の外側形成層５ａおよび内側形成層５ｂを配置してから、この射出成形金型に溶融樹脂を充填し、この溶融樹脂を前記外側形成層５ａの内面および内側形成層５ｂの外面に溶着させて中間部形成層５ｃを形成したゴーグルレンズ５とし、さらに溶融樹脂を前記外側形成層５ａの周側面および内側形成層５ｂの周側面に溶着させてゴーグル枠４とすることにより、ゴーグル枠４とゴーグルレンズ５を一体化したものとし、前記ゴーグルレンズ５の外側形成層５ａまたは内側形成層５ｂの厚みを０．２〜１．５ｍｍとし、ゴーグルレンズ５全体として最大厚みを１．０〜４．５ｍｍになるようにしている。
【００１３】
そして、この発明の水中ゴーグルは、ゴーグル枠４およびゴーグルレンズ５の材質をポリカーボネート樹脂とするのが好ましい。
【００１４】
さらに、この発明の水中ゴーグルは、ゴーグルレンズ５の外側形成層５ａの曲率半径と、ゴーグルレンズ５の内側形成層５ｂの曲率半径は、あらかじめ計算された曲率半径にしている。
【００１５】
また、この発明の水中ゴーグルは、ゴーグルレンズ５の外側形成層５ａまたは内側形成層５ｂを、機能性フィルムまたは機能性シートを接着したものとすることができる。
【００１６】
さらにまた、この発明の水中ゴーグルは、ゴーグルレンズ５の外側形成層５ａ、内側形成層５ｂまたは中間部形成層５ｃを、機能性染料を配合したものとすることができる。
【発明の効果】
【００１７】
この発明の水中ゴーグルは、以上に述べたように構成されているので、ゴーグル枠とゴーグルレンズとの間への水の浸透が全くないものとなり、しかも生産効率が非常に良いものとなると共に不良品の発生率が低いものとなる。
【図面の簡単な説明】
【００１８】
【図１】この発明の水中ゴーグルの全体斜視図である。
【図２】この発明の水中ゴーグルの一実施例を示す要部断面図である。
【図３】この発明の水中ゴーグルの別実施例を示す要部断面図である。
【図４】この発明の水中ゴーグルのさらに別の実施例を示す要部断面図である。
【図５】この発明の水中ゴーグルのさらに別の実施例を示す要部断面図である。
【発明を実施するための形態】
【００１９】
以下、この発明の水中ゴーグルを実施するための形態を、図面に基づいて詳細に説明する。
【００２０】
この発明の水中ゴーグルは、図１に示すように、ゴーグル本体１およびこのゴーグル本体１に連結されたヘッドバンド２より成っている。ゴーグル本体１は、接顔パッド３を有するゴーグル枠４と、このゴーグル枠４に取り付けられたゴーグルレンズ５を備えたものとしている。
【００２１】
前記ゴーグル枠４にゴーグルレンズ５を取り付けるには、次の二通りの構造の何れかとすることができる。先ず、図２〜４に示したように、ゴーグルレンズ５の内側形成層５ｂの外面にゴーグル枠４と一体としたゴーグルレンズ５の外側形成層５ａを溶着すると共に、ゴーグルレンズ５の内側形成層５ｂの周側面に前記ゴーグル枠４を溶着し、ゴーグル枠４とゴーグルレンズ５を一体化した構造とすることができる。また、図５に示したように、ゴーグルレンズ５の外側形成層５ａの内面にゴーグル枠４と一体としたゴーグルレンズ５の中間部形成層５ｃを溶着すると共に、ゴーグルレンズ５の外側形成層５ａの周側面に前記ゴーグル枠４を溶着し、さらに前記中間部形成層５ｃにゴーグルレンズ５の内側形成層５ｂの外面を溶着すると共に、この内側形成層５ｂの周側面に前記ゴーグル枠４を溶着し、ゴーグル枠４とゴーグルレンズ５を一体化した構造とすることができる。
【００２２】
すなわち、図２〜４に示したように、前記ゴーグル枠４にゴーグルレンズ５を取り付けるには、射出成形金型（図示せず）にゴーグルレンズ５の内側形成層５ｂを配置してから、この射出成形金型に溶融樹脂を充填し、この溶融樹脂を前記内側形成層５ｂの外面に溶着させて外側形成層５ａを形成したゴーグルレンズ５とし、さらに溶融樹脂を前記内側形成層５ｂの周側面に溶着させてゴーグル枠４とすることにより、ゴーグル枠４とゴーグルレンズ５を一体化したものとしている。
【００２３】
また、図５に示したように、前記ゴーグル枠４にゴーグルレンズ５を取り付けるには、射出成形金型（図示せず）にゴーグルレンズ５の外側形成層５ａおよび内側形成層５ｂを配置してから、この射出成形金型に溶融樹脂を充填し、この溶融樹脂を前記外側形成層５ａの内面および内側形成層５ｂの外面に溶着させて中間部形成層５ｃを形成したゴーグルレンズ５とし、さらに溶融樹脂を前記外側形成層５ａの周側面および内側形成層５ｂの周側面に溶着させてゴーグル枠４とすることにより、ゴーグル枠４とゴーグルレンズ５を一体化したものとしている。
【００２４】
なお、この発明の水中ゴーグルでは、ゴーグル枠４およびゴーグルレンズ５の外側形成層５ａ、内側形成層５ｂ、中間部形成層５ｃの材質として、ポリカーボネート樹脂、ポリメチルメタアクリレート樹脂、ポリスチレン樹脂、アクリロニトリルブタジエンスチレン共重合体（ＡＢＳ樹脂）、アクリロニトリルスチレン共重合体（ＡＳ樹脂）、塩化ビニル樹脂、ポリエチレンテレフタレート樹脂、ポリアミド樹脂、セルロースプロピオネート樹脂、セルロースアセテート樹脂などを挙げることができるが、ポリカーボネート樹脂とするのが、強靱性や透明性の面で好ましい。具体的には、ビスフェノールＡポリカーボネートが好ましいが、その他、１，１−ビス（４−ヒドロキシフェニル）−１−フェニルエタン、ビス（４−ヒドロキシフェニル）ジフェニルメタン、２，２−ビス（４−ヒドロキシ−３−メチルフェニル）プロパンの単独ポリカーボネート、これら相互の共重合ポリカーボネート、ビスフェノールＡとの共重合ポリカーボネートなどのポリカーボネートが挙げられる。
【００２５】
また、前記ゴーグルレンズ５の外側形成層５ａの曲率半径と、ゴーグルレンズ５の内側形成層５ｂの曲率半径は、あらかじめ度が付かないように、または任意の度が付くように計算した曲率半径にする。すなわち、ゴーグルレンズ５の外側形成層５ａに曲げ加工により外面の曲率半径が１００ｍｍ以上の適当な曲率を付け、この外側形成層５ａの内面に、ゴーグル枠４と一体としたゴーグルレンズ５の内側形成層５ｂを溶着して、この内側形成層５ｂの内面の曲率半径を度が付かないように、または任意の度が付くように計算した曲率半径にすると共に、前記外側形成層５ａの周側面に前記ゴーグル枠４を溶着したものとするか、またはゴーグルレンズ５の内側形成層５ｂに曲げ加工により内面の曲率半径が１００ｍｍ以上の適当な曲率を付け、この内側形成層５ａの外面に、ゴーグル枠４と一体としたゴーグルレンズ５の外側形成層５ａを溶着して、この外側形成層５ａの外面の曲率半径を度が付かないように、または任意の度が付くように計算した曲率半径にすると共に、前記内側形成層５ｂの周側面に前記ゴーグル枠４を溶着したものとしている。そして、前記ゴーグルレンズ５の外側形成層５ａまたは内側形成層５ｂの厚みは０．２〜１．５ｍｍとし、ゴーグルレンズ５全体として最大厚みは１．０〜４．５ｍｍになるようにしている。また、前記ゴーグルレンズ５の外側形成層５ａまたは内側形成層５ｂの加工は、熱加工であることが好ましいが、塑性変形が可能な条件であれば冷間加工であっても差し支えない。
【００２６】
さらに、前記ゴーグルレンズ５の外側形成層５ａまたは内側形成層５ｂは、機能性フィルムまたは機能性シートを接着したものとすることができる。機能性フィルムまたは機能性シートとしては、偏光フィルムまたは偏光シート、フォトクロミックフィルムまたはフォトクロミックシート、ハードコートフィルムまたはハードコートシート、防曇フィルムまたは防曇シートなどを挙げることができる。なお、これら機能性フィルムまたは機能性シートは、外側形成層５ａにハードコートフィルムまたはハードコートシートを接着し、内側形成層５ｂに偏光フィルムまたは偏光シートを接着すると言うように、これらを組み合わせたものとしてもよい。
【００２７】
さらにまた、前記ゴーグルレンズ５の外側形成層５ａ、内側形成層５ｂまたは中間部形成層５ｃは、機能性染料を配合したものとすることができる。機能性染料としては、フォトクロミック染料、紫外線、赤外線または可視光の吸収能を有する染料などを挙げることができる。なお、この機能性染料は、前記射出成形金型に充填する溶融樹脂に０．０１〜１重量％の比率で配合したものとすれば、充分にその機能を発揮するものとなる。
【実施例】
【００２８】
次に、この発明の水中ゴーグルの実施例を挙げ、より具体的に説明する。
〔実施例１〕
内面を防曇加工処理した厚さ１．２ｍｍのビスフェノールＡポリカーボネートシートｐからなる防曇板体を球面熱曲げ加工で内面の曲率半径を５２５ｍｍに成形し、その後ゴーグルレンズ５の外形状に寸法加工して、内側形成層５ｂを得る。そして、この内側形成層５ｂを射出成形金型に配置する。
【００２９】
射出成形金型には、型締め時に前記内側形成層５ｂの内面を密着してこの金型の移動側に配置しておく吸引機構が設けられており、型締めした射出成形金型に溶融樹脂を充填すると、この溶融樹脂が前記内側形成層５ｂの外面に溶着して外側形成層５ａが形成されたゴーグルレンズ５となると共に、溶融樹脂が前記内側形成層５ｂの周側面に溶着してゴーグル枠４となり、図２に示したようなゴーグル枠４とゴーグルレンズ５とが一体化されたものとなる。
【００３０】
前記ゴーグルレンズ５は、前記内面の曲率半径５２５ｍｍに対し、外面の曲率半径を５３２ｍｍに調整したところ、中心厚みが２．５ｍｍとなり、レンズメータによる光学中心の測定度数は−０．０１ディオプターとなった。これは、ＪＩＳ規格をクリアするもので、前記ゴーグル枠４とゴーグルレンズ５とが一体化された水中ゴーグルは、実泳においてもゴーグル枠４とゴーグルレンズ５との間への水の浸透も全くなく、レンズ内面の防曇の性能は均質でレンズ内面の曇りの発生は極力抑えられていた。さらに、水中度数も従来品とは変わらず、ゴーグル装着時にプリズムが入ることもなかった。また、一定期間使用した後にも異常が見られなかった。
〔実施例２〕
厚さ約４０μｍの偏光シートｈの両面に厚さ約８０μｍのトリアセチルセルロースシートｔを介在させ厚さ約１００μｍのビスフェノールＡポリカーボネートシートｐによりラミネート加工した５層構造の偏光板体の内面を防曇加工し、この偏光板体を球面熱曲げ加工で内面の曲率半径を５２５ｍｍに成形し、その後ゴーグルレンズ５の外形状に寸法加工して、内側形成層５ｂを得る。そして、この内側形成層５ｂを射出成形金型に配置する。
【００３１】
次に、実施例１と同様の射出成形金型を用いると共に同様の操作を行えば、図３に示したようなゴーグル枠４とゴーグルレンズ５とが一体化されたものとなる。
【００３２】
前記ゴーグル枠４とゴーグルレンズ５とが一体化された水中ゴーグルは、実泳においてもゴーグル枠４とゴーグルレンズ５との間への水の浸透も全くなく、偏光度にも大きな数値低下が見られず、またレンズ内面の防曇の性能は均質でレンズ内面の曇りの発生は極
力抑えられていた。さらに、水中度数も従来品とは変わらず、ゴーグル装着時にプリズムが入ることもなかった。また、一定期間使用した後にも異常が見られなかった。
〔実施例３〕
厚さ約４０μｍの偏光シートｈの両面に厚さ約８０μｍのトリアセチルセルロースシートｔを介在させ厚さ約１００μｍのビスフェノールＡポリカーボネートシートｐによりラミネート加工した５層構造の偏光板体の内面を防曇加工し、この偏光板体を球面熱曲げ加工で内面の曲率半径を５２５ｍｍに成形し、その後ゴーグルレンズ５の外形状に寸法加工して、内側形成層５ｂを得る。そして、この外側形成層５ｂを射出成形金型に配置する。なお、前記ビスフェノールＡポリカーボネートシートｐにはフォトクロミック染料を０．１重量％配合したものとした。
【００３３】
次に、実施例１と同様の射出成形金型を用いると共に同様の操作を行えば、図４に示したようなゴーグル枠４とゴーグルレンズ５とが一体化されたものとなる。
【００３４】
前記ゴーグル枠４とゴーグルレンズ５とが一体化された水中ゴーグルは、実泳においてもゴーグル枠４とゴーグルレンズ５との間への水の浸透も全くなく、偏光度にも大きな数値低下が見られず、またレンズ内面の防曇の性能は均質でレンズ内面の曇りの発生は極力抑えられ、しかも充分なフォトクロミック機能を発揮するものとなった。さらに、水中度数も従来品とは変わらず、ゴーグル装着時にプリズムが入ることもなかった。また、一定期間使用した後にも異常が見られなかった。
〔実施例４〕
厚さ約４０μｍの偏光シートｈの両面に厚さ約２００μｍのビスフェノールＡポリカーボネートシートｐによりラミネート加工した３層構造の偏光板体を、球面熱曲げ加工で外面の曲率半径を１３０ｍｍに成形し、その後ゴーグルレンズ５の外形状に寸法加工して、外側形成層５ａを得る。さらに、内面を防曇加工処理した厚さ０．８ｍｍのビスフェノールＡポリカーボネートシートｐからなる防曇板体を、球面熱曲げ加工で外面の曲率半径を１２８ｍｍに成形し、その後ゴーグルレンズ５の外形状に寸法加工して、内面形成層５ｂを得る。そして、この外側形成層５ａおよび内面形成層５ｂを射出成形金型に配置する。
【００３５】
射出成形金型には、型締め時に前記外側形成層５ａの外面を密着してこの金型の固定側に配置しておく吸引機構が設けられ、さらに内面形成層５ｂの内面を密着してこの金型の移動側に配置しておく吸引機構が設けられており、型締めした射出成形金型に溶融樹脂を充填すると、この溶融樹脂が前記外側形成層５ａの内面および内側形成層５ｂの外面に溶着して中間部形成層５ｃが形成されたゴーグルレンズ５となると共に、溶融樹脂が前記外側形成層５ａの周側面および内側形成層５ｂの周側面に溶着してゴーグル枠４となり、図５に示したようなゴーグル枠４とゴーグルレンズ５とが一体化されたものとなる。
【００３６】
前記ゴーグル枠４とゴーグルレンズ５とが一体化された水中ゴーグルは、実泳においてもゴーグル枠４とゴーグルレンズ５との間への水の浸透も全くなく、偏光度にも大きな数値低下が見られず、さらに充分な表面強度を有したものとなり、またレンズ内面の防曇
の性能は均質でレンズ内面の曇りの発生は極力抑えられていた。しかも、水中度数も従来品とは変わらず、ゴーグル装着時にプリズムが入ることもなかった。また、一定期間使用した後にも異常が見られなかった。
【符号の説明】
【００３７】
４ゴーグル枠
５ゴーグルレンズ
５ａ外側形成層
５ｂ内側形成層
５Ｃ中間部形成層
【図１】
2011189171.tif 000003
【図２】
2011189171.tif 000004
【図３】
2011189171.tif 000005
【図４】
2011189171.tif 000006
【図５】
2011189171.tif 000007